(57)【特許請求の範囲】
【請求項１】
層間で互いに交差する少なくとも２層のスチールコードからなるカーカス層をクラウン部から左右のサイドウォール部を経てビード部に至るように設けると共に、該カーカス層の前記クラウン部におけるタイヤ周方向に対するコード角が７３〜８５度であり、該カーカス層の外周にタイヤ周方向に対するコード角が１５〜３０度であって層間で互いに交差する少なくとも２層のスチールコードからなるベルト層を配置し、かつ前記カーカス層のコートゴム及びカーカス層間に介在するゴムの１００％伸長時モジュラスを３．５〜５．５ＭＰａにした建設車両用空気入りラジアルタイヤ。
【請求項２】
前記カーカス層が内側カーカス層と外側カーカス層の２層からなり、前記内側カーカス層の折り返し端部のビードシートからの高さｈａをカーカスラインタイヤ最大幅位置高さＳＨの５５〜８５％にし、前記外側カーカス層の折り返し端部のビードシートからの高さｈｂを前記内側カーカス層の折り返し端部の高さｈａよりも高く、かつカーカスラインタイヤ最大幅位置高さＳＨの７０〜１０５％にした請求項１に記載の建設車両用空気入りラジアルタイヤ。
【請求項３】
前記内側カーカス層と外側カーカス層の両端部の折り返しを、それぞれ各カーカス層毎に設けたビードコアに対してタイヤ内側から外側に向けて折り返した請求項２に記載の建設車両用空気入りラジアルタイヤ。
【請求項４】
前記ベルト層を５層に構成した請求項１、２又は３に記載の建設車両用空気入りラジアルタイヤ。
【発明の詳細な説明】
【０００１】
【発明が属する技術分野】
本発明は建設車両用空気入りラジアルタイヤに関し、さらに詳しくは、クラウン部の総強力やベルトコード配置角度を変えることなくエンベロープ特性を改善した建設車両用空気入りラジアルタイヤに関する。
【０００２】
【従来の技術】
従来、建設車両用大型空気入りラジアルタイヤは、非常に大きな破断強度を有するスチールコードで構成したカーカス層を１層設け、そのカーカス層のクラウン部における外周に複数層のスチールコードベルト層を配置した構成からなっている。そのスチールコードベルト層は非常に強固な構成になっているため、建設車両用空気入りバイアスタイヤに比べて耐パンク性能は優れているものの、路面から衝撃を受けたときのトレッドゴムの耐カット性には不利に作用するという課題があった。すなわち、タイヤが路上の岩石等を踏み込んだとき、トレッドにカットを生ずることなくその岩石等を包み込むことができるエンベロープ特性が劣っているという課題があった。
【０００３】
従来、上記エンベロープ特性を改良する対策として、ベルト層の一部をクラウン中央域で中抜きにし、そのクラウン中央域のタイヤ断面方向曲げ剛性を低下させることでエンベロープ特性を向上するという技術が提案され、広く採用されてきた経緯がある。しかし、この対策は、クラウン中央域の補強材密度が低下するため、いったんトレッド部にカットが生じて岩石等が進入すると、その岩石等がタイヤ内部に容易に進入してしまうという問題があった。
【０００４】
また、他の対策として、ベルト層のタイヤ周方向に対するコード配置角度を一般の適用角度よりも高くすることによりエンベロープ特性を向上するということもできるが、この方法はベルト層のタガ効果を低下させるため、タイヤ外周長が成長することによりベルト層耐久性が低下するという問題があった。
【０００５】
【発明が解決しようとする課題】
本発明の目的は、上述した従来の問題を解消し、クラウン部の総強力やベルト層のコード配置角度を変えることなくエンベロープ特性を改善した建設車両用空気入りラジアルタイヤを提供することにある。
【０００６】
【課題を解決するための手段】
上記目的を達成する本発明の建設車両用空気入りラジアルタイヤは、層間で互いに交差する少なくとも２層のスチールコードからなるカーカス層をクラウン部から左右のサイドウォール部を経てビード部に至るように設けると共に、該カーカス層の前記クラウン部におけるタイヤ周方向に対するコード角が７３〜８５度であり、該カーカス層の外周にタイヤ周方向に対するコード角が１５〜３０度であって層間で互いに交差する少なくとも２層のスチールコードからなるベルト層を配置し、かつ前記カーカス層のコートゴム及びカーカス層間に介在するゴムの１００％伸長時モジュラスを３．５〜５．５ＭＰａにしたことを特徴とするものである。
【０００７】
タイヤ内圧充填時のクラウン部のタイヤ周方向曲げ剛性はベルト層の剛性に依存し、そのベルト層の剛性は該ベルト層を構成するスチールコード自体の曲げ剛性・配置角度・層数により決定されるが、さらにタイヤ充填内圧力によるコード張力により決定される。本発明は、上記のようにスチールコードカーカス層として層間で互いにスチールコードが交差する少なくとも２層を配置し、かつそのタイヤ周方向に対するコード角を７３〜８５度にしたので、タイヤ充填内圧力によりベルト層にかかるコード張力を低下させることでクラウン部のタイヤ周方向曲げ剛性を抑制し、クラウン部の総強力やベルト層のコード配置角度を変えることなくトレッドのエンベロープ特性を向上することができる。
【０００８】
【発明の実施の形態】
本発明において、カーカス層はスチールコードから構成され、かつ少なくとも２層が設けられる。カーカス層の層数は２層以上であれば特に限定されないが、タイヤ重量の軽量化や材料コストの観点からは２層とすることが最も好ましい。少なくとも２層に積層されたカーカス層は、クラウン部から左右のサイドウォール部を経てビード部に至り、そのビード部に埋設したビードコアに両端部を折り返すように係止される。カーカス層の両端部を係止するビードコアは、各カーカス層毎に設けるようにすることが好ましい。
【０００９】
少なくとも２層からなるカーカス層は、各カーカス層を構成するスチールコードが層間で互いに交差し、かつタイヤ周方向に対するコード角度を７３〜８５度、好ましくは７３〜８３度の範囲にする。カーカス層のコード角度をこのような設定にすることにより、クラウン部の総強力（ベルト層及びカーカス層の単位幅当たりのコード打込み数とコード破断強度との積）やベルト層のコード角度を変えることなくエンベロープ特性を向上することができるようになる。
【００１０】
タイヤ周方向に対するコード角度が７３度よりも小さいと、タイヤ内圧力によるタイヤ外径の成長が建設車両用空気入りラジアルタイヤとしての許容範囲を超え、最終的にはベルト層の剥離故障を招くようになる。また、コード角度が８５度を超えると、内圧力に対するカーカス層のクラウン部内圧分担率がコード角度９０度のラジアルタイヤの場合に接近するため、ベルト層のコード張力が高くなり、エンベロープ特性は改善されなくなる。
【００１１】
また、コード角度が８５度よりも大きいと、内外のカーカス層間で内側カーカス層に対する内圧力によるコード張力の偏在が認められるようになり、タイヤ製品として耐圧強度やコード破断に対する品質面から好ましくないことが、有限要素法の計算結果からも確認することができる。
【００１２】
本発明において、カーカス層のコートゴム及びカーカス層間の介在ゴムは、１００％伸長時モジュラスが３．５〜５．５ＭＰａである。コートゴム及び介在ゴムの１００％伸長時モジュラスが３．５ＭＰａよりも低いと、タイヤが繰り返し撓み変形すると、特にタイヤショルダー部における内側カーカス層と外側カーカス層とのコード相互の動きを抑制しきれなくなり、層間剥離を起こしやすくなる。また、５．５ＭＰａを超えると、カーカス層間の剪断歪の吸収が不十分になるため、層間剥離を起こしやすくなる。
【００１３】
クラウン部においてカーカス層の外周に配置されるベルト層は、スチールコードからなる少なくとも２層から構成されている。その２層以上のベルト層は層間でスチールコードが互いに交差し、タイヤ周方向に対して１５〜３０度のコード角度にする。このようなコード角度にすることにより良好なタガ効果が得られ、高い内圧力に対してタイヤ外径の成長を効果的に抑制する。
【００１４】
図１は、本発明の実施形態からなる建設車両用空気入りラジアルタイヤの子午線方向半断面図であり、図２は、そのカーカス層の要部を示す。
【００１５】
これらの図において、１はクラウン部、２はサイドウォール部、３はビード部である。クラウン部１の表面には、ラグ溝４がタイヤ周方向に左右交互に間欠的に設けられ、ロックパターンを形成している。
【００１６】
タイヤ内部にはスチールコードからなるカーカス層５ａ，５ｂが内外２層設けられ、クラウン部１から左右のサイドウォール部２を経てビード部３に至っている。また、内側カーカス層５ａの内側に沿ってシール用のインナーライナー層６が設けられている。
【００１７】
カーカス層５ａ，５ｂは、それぞれクラウン部１の領域において、図２に示すように、タイヤ周方向Ｅに対するコード角度α，α’が７３〜８５度、好ましくは７３〜８３度の範囲になるように配置されている。コード角度αとα’は、互いに同一角度であることが好ましいが、上記範囲内である限り両角度α，α’が互い異なっていてもよい。カーカス層５ａ，５ｂのコード角度を上記範囲に設定することにより、クラウン部におけるカーカス層の内圧分担率を高めることができ、その内圧分担率が向上した分だけベルト層にかかるコード張力を低下させるため、エンベロープ特性を向上する。すなわち、クラウン部の総強力やベルト層のコード角度を変えることなくエンベロープ特性を向上することができる。
【００１８】
カーカス層５ａ，５ｂの端部ｅa ，ｅb は、それぞれのカーカス層毎に設けられたビードコア７ａ，７ｂの廻りにタイヤ内側から外側に向けて折り返されている。内側カーカス層５ａの折り返し端部ｅa のビードシートからの高さｈａは、カーカスラインタイヤ最大幅位置高さＳＨの５５〜８５％であり、また外側カーカス層５ｂの折り返し端部ｅb の高さｈｂは、内側カーカス層５ａの折り返し端部ｅa の高さｈａよりも高く、かつカーカスラインタイヤ最大幅位置高さＳＨの７０〜１０５％に設定されている。
【００１９】
上記カーカス層５ａ，５ｂのクラウン部外周には、図示の例では５層からなるベルト層８が設けられている。これらベルト層８はタイヤ周方向に対して斜めに配列したスチールコードから構成され、かつ層間で互いに交差するように配置されている。各ベルト層８はタイヤ周方向に対するコード角度が１５〜３０度の範囲に設定されている。
【００２０】
【実施例】
下記の構成を互いに同一にし、内外２層のカーカス層のタイヤ周方向に対するコード角度をそれぞれ６５、７０、７５、７８、８０、８５、９０度に異ならせた７種類のタイヤを製作した。
【００２１】
（共通構成）
0003963771.tif 000002
上記７種類のタイヤについて、それぞれ下記のようにベルト部耐久性とエンベロープ特性とを評価した。
【００２２】
（１）ベルト部耐久性
７種類の各試験タイヤを、それぞれリムサイズが１３．００×３３（２．５）ＯＲのリムに装着し、ＪＡＴＭＡ規定の最大空気圧７００ｋＰａを充填して、２４時間経過後のタイヤ外径成長量をタイヤ金型の内径を基準にして測定した。その結果は、図４の通りであった。
【００２３】
これまでの知見から、タイヤ外径成長量が１５ｍｍを超えたタイヤ仕様であると、ベルト部初期歪の増大がベルト層間の剥離故障につながり易いということが分かっている。したがって、図４の結果から、カーカス層のタイヤ周方向に対するコード角度を７３度未満にしたタイヤは、タイヤ外径成長量が１５ｍｍを超えており、ベルト部耐久性が不十分であることが分かる。
【００２４】
（２）エンベロープ特性
７種類の各試験タイヤを、それぞれリムサイズが１３．００×３３（２．５）ＯＲのリムに装着し、ＪＡＴＭＡ規定の最大空気圧７００ｋＰａを充填して、図３に示すように、１００×１００ｍｍの角材Ｍを試験タイヤＴのトレッド接地中心になる位置に挟み込み、荷重を徐々に負荷していき、トレッドが角材Ｍを跨いで接地したときの負荷荷重Ｗとタイヤ周方向接地間隔Ｌとを測定した。その結果は、図５の通りであった。
【００２５】
これまでの知見から、トレッドが角材Ｍを包み込むように接地するまでの負荷荷重Ｗは内圧の大きさに依存し、また接地間隔Ｌは主としてベルト層の構造に依存することが分かっている。図５の結果から、カーカス層のコード角度が８５度までは、負荷荷重Ｗは１００ｋＮ前後であるが、コード角度が８５度を超えると、急激に接地するまでの負荷荷重Ｗが高くなることがわかる。充填内圧が一定であるにもかかわらず、このような結果が得られたことは、カーカス構造を異ならせたカーカス層とベルト層との内圧分担率の変化によることがわかる。
【００２６】
また、接地間隔Ｌについては、図５から明らかなように、カーカス層のコード角度の影響は僅かであることが確認された。これはベルト層の構造が一様の仕様であるための結果である。
【００２７】
【発明の効果】
上述したように本発明の建設車両用空気入りラジアルタイヤによれば、スチールコードカーカス層として層間で互いにスチールコードが交差する少なくとも２層を配置し、かつそのタイヤ周方向に対するコード角を７３〜８５度にしたので、タイヤ充填内圧力によりベルト層にかかるコード張力を低下させることで、クラウン部のタイヤ周方向曲げ剛性を抑制し、クラウン部の総強力やベルト層のコード配置角度を変えることなくトレッドのエンベロープ特性を改善することができる。
【図面の簡単な説明】
【図１】本発明の実施形態からなる建設車両用空気入りラジアルタイヤの子午線方向半断面図である。
【図２】図１の建設車両用空気入りラジアルタイヤのカーカス層の要部を示す拡大図である。
【図３】エンベロープ特性の測定方法を示す説明図である。
【図４】ベルト部耐久性試験におけるクラウン部カーカス層コード角度とタイヤ外径成長量との関係グラフである。
【図５】エンベロープ特性試験におけるクラウン部カーカス層コード角度と負荷荷重及び接地間隔との関係グラフである。
【符号の説明】
１  クラウン部
２  サイドウォール部
３  ビード部
５ａ，５ｂ  カーカス層
７ａ，７ｂ  ビードコア
８  ベルト層
α、α’  コード角度
【図１】
0003963771.tif 000003
【図２】
0003963771.tif 000004
【図３】
0003963771.tif 000005
【図４】
0003963771.tif 000006
【図５】
0003963771.tif 000007